Aromatic transformation using UZM-44 aluminosilicate zeoliteA new family of aluminosilicate zeolites designated UZM-44 has been synthesized. These zeolites are represented by the empirical formula. NanMmk+TtAl1-xExSiyOz where "n" is the mole ratio of Na to (Al + E), M represents a metal or metals from zinc, Group 1, Group 2, Group 3 and or the lanthanide series of the periodic table, "m" is the mole ratio of M to (Al + E), "k" is the average charge of the metal or metals M, T is the organic structure directing agent or agents, and E is a framework element such as gallium. UZM-44 may be used to catalyze an aromatic transformation process by contacting a feed comprising at least a first aromatic with UZM-44 at hydrocarbon conversion conditions to produce at least a second aromatic.An aromatic series conversion method, it comprises the charging making to comprise at least the first aromatics and contacts to produce at least the second aromatics with microporous crystalline zeolite catalytic complex at hydrocarbon conversion conditions, and catalytic complex is selected from by the following group formed:a. the first microporous crystalline zeolite uzm-44, it has at least alo 2and sio 2the three-dimensional framework of tetrahedron element and by synthesis state and form in the anhydrous experience represented by following empirical formula: na nm mk+t tal 1-xe xsi yo zwherein ' n ' is na with the mol ratio of (al+e) and has the value of 0.05 to 0.5, m represents that one or more are selected from by zinc, periodictable the 1st race (iupac 1), 2nd race (iupac 2), 3rd race (iupac 3), the metal of the group of group of the lanthanides and any combination composition thereof, ' m ' is m with the mol ratio of (al+e) and has the value of 0 to 0.5, ' k ' is the mean charge of these one or more metal m, t is one or more organic structure directing agent derived from reactant r and q, wherein r is the α with 5 carbon atoms, ω-two halogen alkane substitute, q is the neutral monoamine that at least one has 6 or less carbon atoms, ' t ' is from the n of these one or more organic structure directing agent and the mol ratio of (al+e) and has the value of 0.5 to 1.5, e is selected from by gallium, iron, the element of the group of boron and combination composition thereof, ' x ' be e molar fraction and have 0 to 1.0 value, ' y ' is the mol ratio of si and (al+e) and changes by being greater than 9 to 25, ' z ' is the mol ratio of o and (al+e) and has the value determined by following equation:z＝(n+k·m+3+4·y)/2b. the second microporous crystalline zeolite is through the uzm-44 of modification, and it has at least alo 2and sio 2the three-dimensional framework of tetrahedron element and the experience represented by following empirical formula in hydrogen form form: m1 an+al (l-x)e xsi y’o z”wherein m1 is that at least one selects free alkali metal, alkaline-earth metal, rare earth metal, ammonium ion, the exchangeable cation of the group of hydrogen ion and combination composition thereof, ' a ' is the mol ratio of m1 and (al+e) and changes by 0.05 to 50, ' n ' be m1 weighted average valence and have+1 to+3 value, e is selected from by gallium, iron, the element of the group of boron and combination composition thereof, x is the molar fraction of e and changes by 0 to 1.0, y ' is the mol ratio of si and (al+e) and changes in fact pure silicon-dioxide by being greater than 9, z ' be the mol ratio of o and (al+e) and be there is the value determined by following equation:z”＝(a·n+3+4·y’)/2withc. its combination.
UZM-44 알루미노실리케이트 제올라이트를 사용하는 방향족 변환본 발명에서는 UZM-44라고 지정된 신규한 부류의 알루미노실리케이트 제올라이트가 합성된다. 이 제올라이트는 하기 실험식으로 표시된다: 상기 식 중에서, "n"은 (Al + E)에 대한 Na의 몰비이고, M은 아연, 주기율표의 1족, 2족, 3족 및/또는 란탄 계열로부터 유래되는 금속 또는 금속들을 나타내고, "m"은 (Al + E)에 대한 M의 몰비이며, "k"는 금속 또는 금속들 M의 평균 전하이고, T는 유기 구조 유도제 또는 유도제들이고, E는 갈륨과 같은 골격 원소이다. 그 UZM-44는 적어도 제2 방향족을 생성하는 탄화수소 전환 조건에서 적어도 제1 방향족을 포함하는 공급물을 UZM-44와 접촉시킴으로써 방향족 변환 공정을 촉매화하는데 사용될 수 있다.적어도 제2 방향족을 생성하는 탄화수소 전환 조건에서 적어도 제1 방향족을 포함하는 공급물을 마이크로다공성 결정질 제올라이트 촉매 복합체(catalytic composite)와 접촉시키는 단계를 포함하는 방향족 변환 방법으로서, 상기 촉매 복합체는 하기 (a), (b) 및 (c)로 이루어진 군으로부터 선택되는 것인 방법: (a) 적어도 AlO2 및 SiO2 사면체 단위의 3차원 골격, 및 하기 실험식에 의해 표시되는 합성된 그대로 및 무수 기준의 실험 조성을 갖는 제1 마이크로다공성 결정질 제올라이트, UZM-44로서,[이미지]상기 식 중에서, "n"은 (Al + E)에 대한 Na의 몰비이고 0.05 내지 0.5의 값을 가지며, M은 아연, 주기율표의 1족(IUPAC 1), 2족(IUPAC 2), 3족(IUPAC 3), 란탄 계열, 및 이들의 임의 조합으로 이루어진 군으로부터 선택된 금속 또는 금속들을 나타내고, "m"은 (Al + E)에 대한 M의 몰비이고 0 내지 0.5의 값을 가지며, "k"는 금속 또는 금속들 M의 평균 전하이고, T는 반응물 R 및 Q로부터 유도된 유기 구조 유도제(organic structure directing agent) 또는 유도제들이며, 여기서 R은 5개의 탄소 원자를 갖는 A,Ω-디할로겐 치환된 알칸이고, Q는 6개 이하의 탄소 원자를 갖는 하나 이상의 중성 모노아민이며, "t"는 (Al + E)에 대한 유기 구조 유도제 또는 유도제들로부터 유래된 N의 몰비이고 0.5 내지 1.5의 값을 가지며, E는 갈륨, 철, 붕소 및 이들의 조합으로 이루어진 군으로부터 선택된 원소이고, "x"는 E의 몰 분율이고 0 내지 1.0의 값을 가지며, "y"는 (Al + E)에 대한 Si의 몰비이고 9 초과내지 25로 변하며, "z"는 (Al + E)에 대한 O의 몰비이고 다음의 방정식: [이미지]에 의해 결정된 값을 갖는 것인 제1 마이크로다공성 결정질 제올라이트, UZM-44;(b) 적어도 AlO2 및 SiO2 사면체 단위의 3차원 골격, 및 하기 실험식에 의해 표시되는 수소 형태의 실험 조성을 갖는 제2 마이크로다공성 결정질 제올라이트, UZM-44-개질형으로서,[이미지]상기 식 중에서, M1은 알칼리, 알칼리 토금속, 희토류 금속, 암모늄 이온, 수소 이온 및 이들의 조합으로 이루어진 군으로부터 선택된 하나 이상의 교환가능한 양이온이고, "a"는 (Al + E)에 대한 M1의 몰비이고 0.05 내지 50로 변하며, "N"은 M1의 가중 평균 원자가(weighted average valence)이고 +1 내지 +3의 값을 가지며, E는 갈륨, 철, 붕소 및 이들의 조합으로 이루어진 군으로부터 선택된 원소이며, x는 E의 몰 분율이고 0 내지 1.0으로 변하며, y'는 (Al + E)에 대한 Si의 몰비이고 9 초과 내지 거의 순수 실리카로 변하며, z"는 (Al + E)에 대한 O의 몰비이고 다음의 방정식:[이미지]에 의해 결정된 값을 갖는 것인 제2 마이크로다공성 결정질 제올라이트, UZM-44-개질형; 및(c) 상기 (a)와 (b)의 조합.